(57)【要約】【課題】加圧、減圧、差圧、重力のいずれか一つ以上の作用圧を用いて溶湯を鋳型に注湯する鋳造方法において、迅速な凝固が可能な湯道及びこれを用いた鋳造方法を提供する。【解決手段】基本の湯道の一部に複数の板状の流路からなるゲート湯道を設けることによって迅速な凝固が可能な湯道を得る。【選択図】図７
2015199118.tif 000002
【特許請求の範囲】
【請求項１】
加圧、減圧、差圧、重力の一つ以上の作用圧を用いて溶湯を鋳型に注湯する鋳造方法に用いられる湯道であって、基本の湯道の一部に複数の板状の流路からなるゲート湯道を設けたことを特徴とする鋳造用湯道。
【請求項２】
請求項１記載の鋳造用湯道において、前記ゲート湯道が、基本の湯道の一部に鋳型の見切面に平行方向及び直角方向に設けた板状の流路によって構成されていることを特徴とする鋳造用湯道。
【請求項３】
請求項１記載の鋳造用湯道において、前記ゲート湯道が、基本の湯道の一部に適宜の大きさ、形状のゲートキャビティーを設けるとともに、該ゲートキャビティーの中に、ゲートキャビティーよりも小さくほぼ相似形状のゲート中子を設置することにより、ゲートキャビティーとゲート中子の間に形成される隙間による板状の流路によって構成されていることを特徴とする鋳造用湯道。
【請求項４】
請求項３記載の鋳造用湯道において、前記ゲート中子に、溶湯の流れ方向に板状の流路となるスリットを設けたことを特徴とする鋳造用湯道。
【請求項５】
請求項１乃至４いずれかに記載の鋳造用湯道を用いて、溶湯を鋳型に注湯することを特徴とする鋳造方法。
【請求項６】
請求項１乃至４いずれかに記載の鋳造用湯道を用いて、溶湯を通気性鋳型に重力注湯するにあたり、鋳型の全キャビティーのうち溶湯を充填したい所望のキャビティー部分とほぼ等しい体積の溶湯を注湯後、湯口部から圧縮ガスを送気することによって、溶湯を所望のキャビティー部分に充填することを特徴とする鋳造方法。
【発明の詳細な説明】
【発明の詳細な説明】
【産業上の利用分野】
【０００１】  一般に、加圧、減圧、差圧、重力の一つ以上の作用圧を用いて溶湯を鋳型に注湯する鋳造方法においては、鋳造タクトを短縮するあるいは品質を安定させるために、注湯した溶湯の逆流防止の手段が行われている。本発明は、この逆流防止に効果がある新規な湯道及びこれを用いた鋳造方法に関するものである。
【背景技術】
【０００２】  加圧、減圧、差圧などの作用圧を用いて溶湯を鋳型に注湯する鋳造方法は広く鋳造全般に実施されている。しかし、その工程上、重力に反して加圧、減圧、差圧などの作用圧を用いて注湯が行われるので、注湯後に溶湯が凝固するまでその作用圧を保持するか、あるいは作用圧とは別の強制的外力によって鋳型キャビティー内に充填された溶湯の逆流を止めることが行われている。つまり、鋳造工程が溶湯充填工程と逆流防止工程の２つから構成されている。そのため、工程時間が延びる、あるいは強制的逆流防止装置が必要などの問題がある。これらの参考文献を下記特許文献に示す。【０００３】  また、本願発明者は、先に特願２００５−２６８１６３において、重力を用いた注湯（以下、重力注湯という）と加圧を組合せた鋳造方法として、鋳型キャビティーの全体の体積よりも小さい所望のキャビティー部分とほぼ等しい体積の注湯開始後、湯口部から圧縮ガスを送気して所望のキャビティー部分のみに溶湯を充填して凝固させる鋳造方法を出願している。【０００４】  この鋳造方法においても、溶湯を所望のキャビティー部分に充填した後に、圧縮ガスによる加圧を保持するか、あるいは何らかの強制的遮断手段が必要であった。そのため、工程時間が延びる、あるいは必要な強制的遮断手段が複雑あるいは不安定などの問題点があった。【０００５】
【特許文献１】  特開２００８−０９３７２９号公報
【特許文献２】  特開平１１−３２００７１号公報
【特許文献３】  特開平１０−０５２７３７号公報
【特許文献４】  特開平１０−０１５６５６号公報
【特許文献５】  特開平０７−１２４６９５号公報
【特許文献６】  特開平０６−２３８４１７号公報
【発明の開示】
【発明が解決しようとする課題】
【０００６】  本発明は以上の従来技術の問題点に鑑み、加圧、減圧、差圧、重力のいずれか一つ以上の作用圧を用いて溶湯を鋳型に注湯する鋳造方法において、極めて簡単な方法によって注湯した溶湯を短時間で逆流しないようにする新規な鋳造用湯道及びこれを用いた鋳造方法を提供するものである。【０００７】  これによって、鋳造工程が溶湯充填工程のみで完了するので、工程時間が大幅に短縮される、及び複雑な強制的逆流防止装置あるいは手段を用いなくてよいなどの効果が得られる。また、特願２００５−２６８１６３の所望のキャビティー部分のみに溶湯を充填する鋳造方法を容易に実施できるようになる効果が得られる。
【課題を解決するための手段】
【０００８】（手段１）
加圧、減圧、差圧、重力の一つ以上の作用圧を用いて溶湯を鋳型に注湯する鋳造方法に用いられる湯道であって、基本の湯道の一部に複数の板状の流路からなるゲート湯道を設けたことを特徴とする鋳造用湯道である。【０００９】  以下、本手段の構成、作用、効果について詳細に説明する。通常、鋳型の鋳造方案は、製品部、押湯、湯道、湯口から構成されており、これらの空洞部分をキャビティーと称している。しかし、鋳造方法や材質によっては、押湯がない場合もある。また、湯道と湯口が兼用になって単に湯道又は湯口と呼ばれる場合もある。ここでは、統一して湯道と称する。【００１０】  まず、従来の加圧、減圧、差圧などの作用圧を用いて溶湯を鋳型に注湯する鋳造方法では、鋳型キャビティーに充填された溶湯が逆流するのを防止するため、注湯後に溶湯が凝固するまでその作用圧を保持するか、何らかの強制的逆流防止装置が必要である。【００１１】  本手段では、基本の湯道の一部に溶湯の流れ方向に複数の板状の流路からなるゲート湯道を設ける。基本の湯道としては、一般的には断面が矩形、円形あるいは半円形などの形状が用いられている。本手段では、その一部すなわち途中の適宜の個所に複数の板状の流路からなるゲート湯道を設ける。【００１２】  ゲート湯道を板状の流路で構成した理由は、断面が板状の流路は、矩形や円形などに比べてはるかに凝固速度が速く、溶湯の逆流を短時間で止めることが可能であるからである。また、板状の流路を複数用いた理由は、板状では断面積が小さいので、複数個用いることによって、基本となる湯道と同程度の流路断面積が得られるようにしたものである。【００１３】  ここで、板状とは、板の厚みをＡ、幅をＢ、長さをＣとしたとき、Ｂ、ＣのいずれかがおよそＡの５倍以上である形状をいうものとする。この５倍という数値は、形状によって決まる凝固速度の指標である凝固モジュラスから想定されるもので、板状と矩形、円形などとを区別するひとつの目安値である。したがって、この数値によって本手段の板状を明確に規定するものではなく、基本の湯道に比べて明らかに凝固速度が速いという意味である。したがって、基本の湯道の大きさ形状にもよるが、本手段で一般的に用いる板の厚みは、１〜１０ｍｍ程度である。【００１４】  この構成によって、本手段の作用、効果を説明する。まず、ゲート湯道は板状の流路で構成されているので、凝固速度が基本の湯道である矩形や円形などと比べて格段に速い。すなわち、注湯後短時間で凝固あるいは半凝固状態となり溶湯の逆流を止める作用が得られる。したがって、加圧、減圧、差圧などで溶湯を充填後速やかにこれらの作用圧を停止することができるという効果が得られる。【００１５】  次に、複数の板状の流路としたので、基本となる湯道と同等の流路面積を確保することができる。また、ゲート湯道は基本の湯道の一部に設けられているので、従来から用いられていた湯道の一部のみをこのゲート湯道に変更するだけでよい。つまり、湯道方案の一部変更で従来の全ての鋳造模型に適用できるというメリットがある。【００１６】（手段２）
手段１記載の鋳造用湯道において、前記ゲート湯道が、基本の湯道の一部に鋳型の見切面に平行方向及び直角方向に設けた板状の流路によって構成されていることを特徴とする鋳造用湯道である。【００１７】  手段２は、基本の湯道の一部に設けるゲート湯道が、鋳型の見切面に平行方向及び直角方向（垂直方向）に設けた板状の流路によって構成されているようにした。すなわち、通常の板状の湯道は見切面上に見切面に平行方向のみに用いられているが、本手段では、見切面に直角方向にも設けた。これは、見切面に平行方向のみで基本の湯道と同等の断面積を得ようとすると幅が広くなり、近くに配置された製品部と交接してしまうのでこれは不可能な場合が多い。そこで、見切面に直角方向にも板状の流路を設けたものである。これによって、本手段では基本の湯道と同等の断面積を容易に得ることができる。【００１８】  本手段の作用、効果は、いわゆる主型模型の基本の湯道の一部にこのゲート湯道を設ける修正のみで迅速な凝固が可能な湯道系が得られることになる。なお、通常用いられる見切面に平行な板状湯道は、押湯の直前などに用いられるもので、ノロ、砂などの異物を除去するのが目的であって、本手段の板状の湯道とは目的、作用、効果が異なっている。【００１９】（手段３）
手段１記載の鋳造用湯道において、前記ゲート湯道が、基本の湯道の一部に適宜の大きさ、形状のゲートキャビティーを設けるとともに、該ゲートキャビティーの中に、ゲートキャビティーよりも小さくほぼ相似形状のゲート中子を設置することにより、ゲートキャビティーとゲート中子の間に形成される隙間による板状の流路によって構成されていることを特徴とする鋳造用湯道である。【００２０】  本手段では、さらに大きな断面積の板状の流路を得るために中子を用いた。まず、基本の湯道の一部に適宜の大きさ、形状のゲートキャビティーを設ける。次に、このゲートキャビティーの中に中子を設置する。これをゲート中子と称する。このゲート中子は、ゲートキャビティーよりも小さくほぼ相似形状とする。【００２１】  この構成で本手段の作用、効果を説明する。ゲート中子はゲートキャビティーよりも小さいので、その間に隙間ができる。この隙間を溶湯の流路に利用する。ゲート中子はゲートキャビティーとほぼ相似につくられているので、この流路はほぼ均一な板状となっている。ほぼ相似形状と表現したのは、必ずしも正確な相似である必要はなく、隙間の一部がやや厚肉またはやや薄肉になっても狙いの凝固速度から大幅に外れない程度であればよいと言う意味である。【００２２】（手段４）
手段３記載の鋳造用湯道において、前記ゲート中子に、溶湯の流れ方向に板状の流路となるスリットを設けたことを特徴とする鋳造用湯道である。【００２３】  本手段では、さらにゲート湯道の流路の断面積を大きくするため、前記ゲート中子に溶湯の流れ方向に板状の流路となるスリットを設けた。これによって、手段３のゲートキャビティーとゲート中子の間の隙間による流路と合せて、さらに大きな流路断面積を得ることができた。その結果、この板状の流路の板厚を薄くしても、基本の湯道に相当する断面積を確保できるようになり、さらに凝固速度を速めることができる。【００２４】（手段５）
手段１乃至４いずれかに記載の鋳造用湯道を用いて、溶湯を鋳型に注湯することを特徴とする鋳造方法である。【００２５】  手段１乃至４いずれかに記載の鋳造用湯道を用いれば、加圧、減圧、差圧、重力などの作用圧を用いて溶湯を注湯する鋳造方法において、注湯または溶湯充填後、ゲート湯道の部分を速やかに凝固させることができ、溶湯の逆流を短時間で止めることができる。その結果、従来は、凝固の遅い湯道が凝固して逆流が止まるまで作用圧を保持していたものが、注湯または溶湯充填後、短時間で作用圧を止めることができるようになる。つまり、鋳造タクトを大幅に短縮することができる。または従来、逆流を止めるために何らかの機械的逆流防止手段を講じていたものが不要になって、工程が単純化される。
【手段６】
【００２６】  手段１乃至４いずれかに記載の鋳造用湯道を用いて、溶湯を通気性鋳型に重力注湯するにあたり、鋳型の全キャビティーのうち溶湯を充填したい所望のキャビティー部分とほぼ等しい体積の溶湯を注湯後、湯口部から圧縮ガスを送気することによって、溶湯を所望のキャビティー部分に充填することを特徴とする鋳造方法である。
【００２７】  本手段では、本願発明者による特願２００５−２６８１６３において開示されている、重力注湯と加圧を組合せた鋳造方法において、鋳型キャビティーの所望のキャビティー部分のみに溶湯を充填して凝固させる鋳造方法に、本発明の手段１乃至４の鋳造用湯道を利用するものである。
【００２８】  この鋳造方法では、所望のキャビティー部分とほぼ等しい体積の溶湯を注湯後、湯口部から圧縮ガスを送気して溶湯を所望のキャビティー部分に充填するが、湯道が凝固するまで圧縮ガスの送気を保持する必要があった。また、幾つかの溶湯逆流防止手段も開示しているが十分な効果を得ることができなかった。そこで、この鋳造方法に本発明の手段１乃至４を利用することで、湯道の一部のゲート湯道を迅速に凝固させることができる。その結果、加圧の保持時間を大幅に短縮できるようになり、鋳造の工程時間を短縮することができる、あるいは鋳造方法を簡略化することができる。なお、圧縮ガスとしては圧縮空気が最も簡便であるが、これに限定されず、鋳物製品の品質に影響がない適宜の圧縮ガスを用いることができる。
【発明の効果】
【００２９】  本発明によって従来の鋳造法に比べ次のような効果が得られた。（１）基本の湯道の一部に板状流路からなるゲート湯道を設けることで、注湯または充填された溶湯の逆流を短時間で止めることができるようになった。（２）その結果、加圧、減圧、差圧、重力などの作用圧を用いて溶湯を鋳型に注湯する鋳造方法において、工程時間が大幅に短縮された。（３）一部の鋳造工程では、逆流防止のために複雑な逆流防止装置が用いられていたが、これを省くことができるようになった。（４）重力注湯と加圧を組合せた鋳造方法において、所望のキャビティー部分のみに溶湯を充填して凝固させる工程時間が大幅に短縮された。
【発明を実施するための最良の形態】
【００３０】  本発明を実施する最良の形態は、手段４に示した鋳造用湯道を加圧鋳造、減圧鋳造、差圧鋳造、重力鋳造、及び重力と加圧を組合わせて所望のキャビティー部分のみに溶湯を充填して凝固させる鋳造方法などの湯道あるいは湯口に用いることである。【００３１】  以下実施例により本発明を詳細に説明するが、これら実施例により本発明が限定されるものではない。
【実施例１】
【００３２】  図１、２及び３に手段１及び２を用いた実施例１を示す。図１及び２において、図１は基本の湯道１の一部に設けた複数の板状の流路２からなるゲート湯道３の溶湯の流れ方向４に直角な断面図である。図２は基本の湯道１の一部にゲート湯道３を設けた状態を示す見切面５に平行な平面図である。図３は注湯後溶湯の凝固が進行している状態を示す。【００３３】  まず図１において、板状の流路２は、見切面５に平行な板状の流路６及び見切面５に直角方向の板状の流路７から構成されている。また、図２において、基本の湯道１とゲート湯道３の幅寸法（あるいは高さ寸法）が異なった場合として、基本の湯道１とゲート湯道３をつなぐ繋ぎ湯道８をゲート湯道３の前後に設けている。本発明では、板状の流路２の総断面積は、通常、基本の湯道１にほぼ等しい大きさにすることが多いので、ゲート湯道３の幅及び高さが大きくなる。そのときにこの繋ぎ湯道３を設けることによって、基本の湯道からの溶湯が全ての板状の流路２に滑らかに流入して流れる効果をもつものである。ただし、これは不可欠な要素ではなく補助的なものである。【００３４】  本実施例における作用効果を説明する。加圧、減圧、差圧、重力などの方法により注湯された溶湯は、湯口（図示せず）から基本の湯道１を通り、ゲート湯道３を通って、再度基本の湯道１を通って押湯、製品（ともに図示せず）へと充填される。このとき、ゲート湯道３は板状の流路２から構成されているが、見切面に平行な板状の流路６及び見切面に直角方向の板状の流路７からなっているので、基本の湯道１の断面積に相当する十分な断面積を確保することができる。したがって、基本の湯道１を流れてきた溶湯は、大きな抵抗なくゲート湯道３を通過することができる。これが見切面に複数の板状の流路２から構成されたゲート湯道３のひとつの効果である。【００３５】  次に、溶湯の充填が完了後、溶湯は凝固を開始する。図３に凝固が進行している状態を示す。このとき、ゲート湯道３は板状の流路で構成されており、基本の湯道１は通常矩形、円形又は半円形などで構成されているので、その凝固速度は、ゲート湯道３の方が、基本の湯道１よりも大幅に速い。これは正確には凝固モジュラスの比較で評価できるが、簡単に考えても、凝固の際の冷却面となる表面積の違いを比較するだけで明らかである。なお、ゲート湯道３の各板状の流路２の凝固速度はその位置によって多少の差が生じるが大きな差異はない。【００３６】  例えば、基本の湯道１を２０ｍｍ×２０ｍｍ＝４００ｍｍ２の矩形とし、ゲート湯道３の流路を、見切面に平行な板状の流路６及び見切面に垂直方向の板状の流路７を、それぞれ、２ｍｍ×４０ｍｍ＝８０ｍｍ２及び２ｍｍ×３０ｍｍ×２本＝１２０ｍｍ２、２ｍｍ×２５ｍｍ×４本＝２００ｍｍ２、合計４００ｍｍ２とする。つまり、ゲート湯道３の総断面積は、わずか２ｍｍ厚さの板状湯道によって、ほぼ基本の湯道１に相当する大きさとすることができる。【００３７】  このとき、それぞれの凝固モジュラスは一般に公知な公式によって、基本となる湯道１がほぼ、２０ｍｍ／４＝５ｍｍ、ゲート湯道３は板状の流路で構成されているので、それぞれの流路の凝固を考えればよくほぼ、２ｍｍ／２＝１ｍｍである。つまり、ゲート湯道３の凝固モジュラスは、基本の湯道１の凝固モジュラスの１／５である。通常、凝固が完了する時間は、凝固モジュラスの２乗に比例するので、ゲート湯道３の凝固時間は、基本の湯道１の１／２５に短縮されることになる。つまり、ゲート湯道３の凝固速度は極めて速くなり、加圧などによって注湯充填された溶湯の逆流は早期に止められることになる。これがゲート湯道３を用いる効果である。【００３８】  この結果、従来、加圧などによって溶湯を注湯充填する鋳造方法において、溶湯の充填後、湯道あるいは湯口が凝固して溶湯の逆流が止まるまで長時間、加圧などの作用圧を保持していたものが、本発明のゲート湯道を用いることで、極めて短時間で凝固が完了するので、加圧などの作用圧の保持時間を大幅に短縮することができる。あるいは、従来、湯道又は湯口に対し機械的な遮断手段を用いていたものは、これを用いる必要がなくなった。【００３９】  以上をまとめると、まず基本の湯道の一部に、見切面に平行な板状の流路及び見切面に直角方向の複数の板状の流路を設けることで、基本の湯道に相当する湯道断面積を容易に得ることができるようになった。そして、加圧などの作用圧で溶湯を注湯充填した後、ゲート湯道が速やかに凝固し、逆流を早期に止めることができるので、作用圧の保持時間を大幅に短縮できるようになった。この結果、鋳造タクトが大幅に短縮され生産効率を改善できた。あるいは、湯道又は湯口などの逆流防止の機械的遮断装置を省略することができるようになった。【００４０】  なお、ゲート湯道に用いる板状の流路の形状は、基本の湯道の断面積にほぼ相当する断面積を確保できる形状とする。通常板状とは、幅又は長さが厚さの５倍以上であれば先の凝固モジュラスの計算が適用できるのでこれを目安とする。板厚としては、鋳造する製品の大きさや、鋳込重量にもよるが、１〜１０ｍｍ程度が速やかな凝固を得るのに適している。【００４１】  なお、減圧、差圧、重力などを用いた鋳造方法においても基本的には加圧によるものと溶湯の流れ及び逆流作用、凝固による逆流防止の機構は同じであるので、これ以降の実施例でも加圧を代表例として説明する。
【実施例２】
【００４２】  図４、５及び６に手段１及び３を用いた実施例２を示す。本実施例では、実施例１とは異なって、中子を用いて流路を構成する場合を説明する。図４は見切面５に直角な断面図を、図５は見切面５に平行な平面図で溶湯が流れている状態を、図６は注湯完了後凝固が進行している状態を、それぞれ示す。【００４３】  まず図４、５において基本の湯道１の一部に適宜の大きさ、形状のゲートキャビティー９を設ける。次に、このゲートキャビティー９の中に中子を設置する。これをゲート中子１０と称する。このゲート中子１０は、ゲートキャビティー９よりも小さくほぼ相似形状とする。ゲートキャビティー９とゲート中子１０の形状、大きさは、適宜の板状の流路２が構成されれば任意であって、曲線的な流路でもよい。【００４４】  また、基本の湯道１とゲート湯道３のつなぎのために繋ぎ湯道８を設けている。また、ゲート中子１０の上下に設けた突起はゲート中子１０を保持するための中子巾木１１であり、流路を妨げない適宜の大きさとする。【００４５】  この構成で本手段の作用、効果を説明する。ゲート中子１０はゲートキャビティー９よりも小さいので、その間に隙間ができる。この隙間を溶湯の流路として利用する。ゲート中子１０はゲートキャビティー９とほぼ相似につくられているので、この流路はほぼ均一な板状の流路２となっている。この板状の流路２はゲート中子１０の外周に構成されているので、その断面積は、基本の湯道１の断面積に相当する程度とすることができる。なお、ほぼ相似形状と表現したのは、必ずしも正確な相似である必要はなく、隙間の一部がやや厚肉またはやや薄肉になっても狙いの凝固速度から大幅に外れない程度であればよいという意味である。【００４６】  次に溶湯が注湯されると、図５に示すように、溶湯はゲート中子１０の外周に構成される左右及び上下の板状の湯道２を通って押湯及び製品部（ともに表示せず）へ充填される。充填が完了後、溶湯は凝固を開始する。図６に凝固が進行している状態を示す。このとき、ゲート湯道３は板状の流路２で構成されており、基本の湯道１は通常矩形、円形ないし半円形などで構成されているので、その凝固速度は、ゲート湯道３の方が、基本の湯道１よりも大幅に速い。その凝固速度の比較は実施例１に示した通りである。【００４７】  この結果、極めて短時間で凝固が完了するので、実施例１と全く同様に、加圧などの作用圧の保持時間を大幅に短縮することができる。あるいは、従来、湯道又は湯口に対し機械的な遮断手段を用いていたものは、これを用いる必要がなくなった。
【実施例３】
【００４８】  図７、８及び９に手段１、３及び４を用いた実施例３を示す。図７は見切面５に直角な断面図を、図８は見切面５に平行な平面図で溶湯が流れている状態を、図９は注湯完了後凝固が進行している状態を、それぞれ示す。【００４９】  本実施例では、図７、８に示すように実施例２のゲート中子１０の外周に構成された板状の流路に加えて、ゲート湯道３の板状の流路の断面積を大きくするため、ゲート中子１０に溶湯の流れ方向に板状の流路となるスリット１２を設けた。このスリット１２によって、ゲートキャビティー９とゲート中子１０の間の外周の隙間による板状の流路と合せて、さらに大きな流路断面積を得ることができた。その結果、この板状の流路２の板厚をさらに薄くしても、基本の湯道１に相当する断面積を確保できるようになり、実施例２よりもさらに凝固速度を速めることができた。その効果として、逆流防止時間を一段と短縮することができた。また、ゲート湯道３の幅を小さくすることができ、湯道周辺にある製品部と干渉することも避けることができるようになった。
【実施例４】
【００５０】  図１０、１１及び１２に手段１、４及び５を用いた実施例４を示す。図１０は加圧鋳造法の装置構成において本発明のゲート湯道３とゲート中子１０を設置した状態を、図１１は加圧によって溶湯を上部の鋳型に注湯している状態を、図１２は注湯完了後、凝固が進行している状態を、それぞれ示す。【００５１】  まず図１０において装置の構成を説明する。溶湯１３は加圧室１４内部の取鍋１５に保持されており、ストークス１６を通じて鋳型１７と連通されている。鋳型１７には製品部１８と押湯１９が設けられており、溶湯１３をこれらの部分に充填するための湯道２０が設けられている。湯道２０の一部に、本発明のゲート湯道３と、ゲート中子に溶湯の流れ方向にスリットを設けたゲート中子１０を設置している。【００５２】  図１１は外部から加圧２１を加圧室１４に付加し、溶湯１３を上部の鋳型１７に充填している状態である。このとき、溶湯１３の流れは実施例１及び２で示したと同様に、ゲート湯道３の板状の流路２を矢印のように流れる。次に図１２に示すように、注湯完了後、ゲート湯道３の適宜の凝固を待って加圧２１を止めると、ストークス１６内の溶湯１３は取鍋１５に戻されるが、鋳型１７内部の溶湯２２は、ゲート湯道３が凝固しているので鋳型内に留まる。つまり、注湯完了後速やかに加圧を止めても鋳型内の溶湯は逆流せず、鋳造サイクルを短縮することができた。【００５３】  本例では、加圧の場合について説明したが、減圧、差圧及び重力を用いた場合も全く同じ作用効果を得ることができる。したがって、これらの鋳造方法においても同様に鋳造サイクルを短縮することができる。また、本例では、スリット付のゲート中子を用いた例を示したが、手段２の主型用のゲート湯道を用いても、手段３のゲート中子を用いてもまったく同様な作用効果を得ることができる。
【実施例５】
【００５４】  図１３〜１６に手段１及び４を用いた実施例５を示す。本例では、本発明の鋳造用湯道を用いて、溶湯を通気性鋳型に重力注湯するにあたり、鋳型の全キャビティーのうち溶湯を充填したい所望のキャビティー部分とほぼ等しい体積の溶湯を注湯後、湯口部から圧縮ガスを送気することによって加圧し、溶湯を所望のキャビティー部分に充填することを特徴とする鋳造方法について説明する。【００５５】  図１３は最も一般的な平込め鋳型に重力注湯する場合に、実施例４と同じゲート湯道３とスリット付のゲート中子１０を基本の湯道１の一部に設置した状態を、図１４は注湯後の状態を、図１５は注湯後、湯口から加圧をして溶湯を所望のキャビティー部分のキャビティー部分に充填した状態を、図１６は溶湯充填後、適宜の時間後の溶湯の凝固状態を、それぞれ示した図である。【００５６】  まず図１３では、鋳型１７内に製品部１８、押湯１９、基本の湯道１、湯口２３が設けられており、基本の湯道１の一部に本発明の手段４のゲート湯道３とスリット付のゲート中子１０を設置した状態を示している。また、鋳型１７の上部には、注湯取鍋２５が用意されており、これには所望のキャビティー部分２４、本例では製品部１８と押湯１９にほぼ等しい溶湯１３が準備されている。【００５７】  次に図１４では、注湯取鍋２５から溶湯が注湯された状態を示す。溶湯は湯口２３、ゲート湯道３の板状の流路２を通って押湯１９及び製品部１８に向かって流れるが、溶湯量は所望のキャビティー部分２４のみしかないので、当然全キャビティーを充満することはできない。したがって、溶湯１３はキャビティー全体に分散充填された状態となる。【００５８】  図１５は、その後、湯口２３から圧縮ガスを送気して加圧２１を加えキャビティー全体に分散充填された溶湯１３を所望のキャビティー部分２４に充填した状態を示す。このときも溶湯１３は、ゲート湯道３の板状の流路２を通って充填される。次に図１６は、溶湯の充填後、適宜の時間経過した後、圧縮ガスの送気を止めて加圧２１止めた状態を示す。溶湯充填後、溶湯１３はゲート湯道３の板状の湯道２の部分で速やかに凝固するので、圧縮ガスの送気を早期に止めても溶湯は逆流することはない。【００５９】  上記のように、本発明の鋳造用湯道を用いて、重力注湯と加圧を組合せて所望のキャビティー部分のみに溶湯を充填する鋳造方法を実施することによって、加圧時間を大幅に短縮することができるようになった。その結果、鋳造サイクルを短縮し、かつ所望のキャビティー部分のみに溶湯を充填してゲート湯道で凝固させることで、大幅な溶湯削減すなわち鋳造歩留りの向上を達成することができた。また、逆流防止のための機械的遮断手段を用いる必要がなくなった。
【実施例６】
【００６０】  図１７、１８に手段１及び４を用いた別の実施例６を示す。本実施例では、実施例５と同様であるが、本発明の鋳造用湯道を縦型鋳型において所望のキャビティー部分のみに溶湯を充填する場合を説明する。図１７はゲート湯道３とゲート中子１０が縦型鋳型２６の基本の湯道１の一部に設置されている。所望のキャビティー部分２４（ここでは製品部と押湯及び湯道の一部とする）のみの溶湯を注湯後、湯口２３から圧縮ガスを送気して加圧２１を加えている状態を示す。注湯された溶湯１３は全キャビティーを充満することはできないが、加圧２１によってゲート湯道３の板状の流路２を通って所望のキャビティー部分２４に充填される。【００６１】  次に図１８は、溶湯充填後、適宜の時間の後に、加圧を止めた状態を示す。溶湯はゲート湯道３の板状の湯道２の部分で速やかに凝固が進行するので、加圧２１を早期に止めても溶湯が逆流することはない。すなわち、加圧の保持時間を短縮することができる。その結果、鋳造の工程時間を大幅に短縮できるようになった。本例の場合にも工程短縮と鋳造歩留りの向上を得ることができた。このように、減圧、加圧、差圧、重力のひとつ以上の作用圧を用いる鋳造方法において、本発明の鋳造用湯道は大きな作用効果を発揮するものである。
【図面の簡単な説明】
【００６２】
【図１】  本発明の実施例１の断面図を示す図である。
【図２】  本発明の実施例１の平面図を示す図である。
【図３】  本発明の実施例１の凝固状態を示す図である。
【図４】  本発明の実施例２の断面図を示す図である。
【図５】  本発明の実施例２の平面図を示す図である。
【図６】  本発明の実施例２の凝固状態を示す図である。
【図７】  本発明の実施例３の断面図を示す図である。
【図８】  本発明の実施例３の平面図を示す図である。
【図９】  本発明の実施例３の凝固状態を示す図である。
【図１０】  本発明の実施例４の装置構成を示す図である。
【図１１】  本発明の実施例４の加圧中の状態を示す図である。
【図１２】  本発明の実施例４の加圧完了後の状態を示す図である。
【図１３】  本発明の実施例５の鋳型の構成を示す図である。
【図１４】  本発明の実施例５の注湯後の状態を示す図である。
【図１５】  本発明の実施例５の加圧中の状態を示す図である。
【図１６】  本発明の実施例５の加圧完了後の状態を示す図である。
【図１７】  本発明の実施例６の加圧中の状態を示す図である。
【図１８】  本発明の実施例６の加圧完了後の状態を示す図である。
【符号の説明】
【００６３】１  基本の湯道      ２  板状の流路      ３  ゲート湯道
４  溶湯の流れ方向      ５  見切面      ６  見切面に平行な板状の湯道
７  見切面に直角な板状の湯道      ８  繋ぎ湯道      ９  ゲートキャビティー
１０  ゲート中子      １１  中子巾木      １２  スリット      １３  溶湯
１４  加圧室      １５  取鍋      １６  ストークス      １７  鋳型
１８  製品部      １９  押湯      ２０  湯道      ２１  加圧
２２  鋳型内部の溶湯      ２３  湯口      ２４  所望のキャビティー部分
２５  注湯取鍋      ２６  縦型鋳型
【図１】
2015199118.tif 000003
【図２】
2015199118.tif 000004
【図３】
2015199118.tif 000005
【図４】
2015199118.tif 000006
【図５】
2015199118.tif 000007
【図６】
2015199118.tif 000008
【図７】
2015199118.tif 000009
【図８】
2015199118.tif 000010
【図９】
2015199118.tif 000011
【図１０】
2015199118.tif 000012
【図１１】
2015199118.tif 000013
【図１２】
2015199118.tif 000014
【図１３】
2015199118.tif 000015
【図１４】
2015199118.tif 000016
【図１５】
2015199118.tif 000017
【図１６】
2015199118.tif 000018
【図１７】
2015199118.tif 000019
【図１８】
2015199118.tif 000020
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
加圧、減圧、差圧、重力の一つ以上の作用圧を用いて溶湯を鋳型に注湯する鋳造方法に用いられる湯道であって、湯口から押湯及び／又は製品につながる基本の湯道の一部に鋳型の見切面に平行方向及び直角方向の複数の板状の流路からなるゲート湯道を設けたことを特徴とする鋳造用湯道。
【請求項２】
請求項１記載の鋳造用湯道において、前記ゲート湯道が、前記基本の湯道の一部に適宜の大きさ、形状のゲートキャビティーを設けるとともに、該ゲートキャビティーの中に、ゲートキャビティーよりも小さい相似形状のゲート中子を設置することにより、ゲートキャビティーとゲート中子の間に形成される隙間による板状の流路によって構成されていることを特徴とする鋳造用湯道。
【請求項３】
請求項２記載の鋳造用湯道において、前記ゲート中子に、溶湯の流れ方向に板状の流路となるスリットを設けたことを特徴とする鋳造用湯道。
【請求項４】
請求項１乃至３いずれかに記載の鋳造用湯道を用いて、溶湯を鋳型に注湯することを特徴とする鋳造方法。
【請求項５】
請求項１乃至３いずれかに記載の鋳造用湯道を用いて、溶湯を通気性鋳型に重力注湯するにあたり、鋳型の全キャビティーのうち溶湯を充填したい所望のキャビティー部分のみの体積の溶湯を注湯後、湯口部から圧縮ガスを送気することによって、溶湯を所望のキャビティー部分に充填することを特徴とする鋳造方法。